(57)【要約】  ポリカルボン酸系重合体、水、及び減水剤を含有する歯科用グラスアイオノマーセメント液とする。【特許請求の範囲】
【請求項１】
ポリカルボン酸系重合体、水、及び減水剤を含有する歯科用グラスアイオノマーセメント液。
【請求項２】
ポリカルボン酸系重合体、水、減水剤、及びアルミノシリケートガラスを含有する歯科用グラスアイオノマーセメント。
【発明の詳細な説明】
【技術分野】
【０００１】
本発明は、アルミノシリケートガラスを主成分とする歯科用グラスアイオノマーセメント粉末成分と混合して用いる歯科用グラスアイオノマーセメント液、及び歯科用グラスアイオノマーセメントに関する。
【背景技術】
【０００２】
歯科用グラスアイオノマーセメントはポリカルボン酸等の酸を主成分としたポリマー酸と、グラスアイオノマーセメント用ガラス粉末とを水の存在下で反応させ硬化させることで使用される。グラスアイオノマーセメントは生体に対する親和性が極めて良好であり、硬化体が半透明で審美性に優れている。また、グラスアイオノマーセメントはエナメル質や象牙質等の歯質に対して優れた接着力を有しており、更にはガラス粉末中にフッ素が含まれている場合にはそのフッ素による抗齲蝕作用があること等の優れた特性を有している。よって、グラスアイオノマーセメントは、歯科分野では齲蝕窩洞の充填，クラウン・インレー・ブリッジや矯正用バンドの合着，窩洞の裏層，根管充填用シーラー，支台築造や予防填塞等に広く使用されている材料である。【０００３】
歯科用グラスアイオノマーセメントの形態としては、フルオロアルミノシリケートガラスを含む粉末成分とポリカルボン酸系重合体を含む液体成分とから構成されるものが一般的である（例えば、特許文献１参照。）。このセメントは、粉末成分と液体成分とを混合練和して練和物とし治療部位に適用した後硬化させて使用する。
【先行技術文献】
【特許文献】
【０００４】
【特許文献１】特開２００７−９１６８９号公報
【発明の概要】
【発明が解決しようとする課題】
【０００５】
ここで、物理的強度の高い歯科用グラスアイオノマーセメントの硬化体を得るためには、アルミノシリケートガラスを含む粉末成分とポリカルボン酸系重合体を含む液体成分とを混合練和する際に粉末成分の比率を高くすることが考えられる。しかしながら、粉末成分の比率を高くするとセメントの硬化が速くなりすぎて、臨床で使用する際の時間的な余裕がなくなるという問題があった。すなわち、臨床使用上適切な操作余裕時間を確保しながら、物理的強度の高いセメント硬化体を得ることは困難であった。【０００６】
そこで本発明は、臨床使用上適切な操作余裕時間を確保しながら、物理的強度の高いセメント硬化体が得られる歯科用グラスアイオノマーセメント液を提供することを課題とする。
【課題を解決するための手段】
【０００７】
本発明の一態様は、ポリカルボン酸系重合体、水、及び減水剤を含有する歯科用グラスアイオノマーセメント液である。
【発明の効果】
【０００８】
本発明の一態様に係る歯科用グラスアイオノマーセメント液によれば、臨床使用上適切な操作余裕時間を確保しながら、物理的強度の高いセメント硬化体を得ることが可能となる。
【発明を実施するための形態】
【０００９】
次に、本発明を実施するための形態を説明する。
＜歯科用グラスアイオノマーセメント液＞
本実施形態の歯科用グラスアイオノマーセメント液は、ポリカルボン酸系重合体、水、及び減水剤を有する。
【００１０】
ポリカルボン酸系重合体は、後述する粉末成分に含まれるアルミノシリケートガラス粉末との反応のために必要な成分である。歯科用グラスアイオノマーセメント液と粉末成分とを混合し練和することにより、アルミノシリケートガラス粉末から溶出したアルミニウムイオンとポリカルボン酸系重合体の共役塩基がイオン架橋する酸塩基反応が起こり、硬化する。
【００１１】
ポリカルボン酸系重合体は、α−β不飽和モノカルボン酸又はα−β不飽和ジカルボン酸の重合体である。例えば、アクリル酸，メタクリル酸，２−クロロアクリル酸，３−クロロアクリル酸，アコニット酸，メサコン酸，マレイン酸，イタコン酸，フマール酸，グルタコン酸，シトラコン酸の中から選ばれた１種以上を含む共重合体又は単独重合体がポリカルボン酸系重合体の例として挙げられる。これらは２種類以上用いてもよい。
【００１２】
ポリカルボン酸系重合体は、重合可能なエチレン性不飽和二重結合を含まないものであることが好ましい。
【００１３】
ポリカルボン酸系重合体は、質量平均分子量が５，０００〜４０，０００であるものが好ましい。質量平均分子量が５，０００以上であると、硬化体の物理的強度が高くなり、また歯質への接着力も向上する。質量平均分子量が４０，０００以下であると、歯科用グラスアイオノマーセメント液が適度な粘度となり練和しやすくなる。
【００１４】
ポリカルボン酸系重合体の配合量は、歯科用グラスアイオノマーセメント液中に５〜６０質量％であることが好ましい。ポリカルボン酸系重合体の配合量が５質量％以上であると、歯科用グラスアイオノマーセメントとしての特徴である歯質接着性が向上する。ポリカルボン酸系重合体の配合量が６０質量％以下であると硬化体の耐久性が向上する。より好ましくは、２０〜５０質量％である。
【００１５】
水は、アルミノシリケートガラス粉末とポリカルボン酸系重合体との酸塩基反応のために必要な成分である。
【００１６】
水の配合量は、他の成分の残部であればよいが、歯科用グラスアイオノマーセメント液中に３０〜８０質量％であることが好ましい。水の配合量が３０質量％以上であると、練和性が向上する。水の配合量が８０質量％以下であると、硬化体の物理的強度が高くなる。より好ましくは、４０〜７０質量％である。
【００１７】
減水剤は、歯科用グラスアイオノマーセメント液及び粉末成分との混合練和による酸塩基反応において、粉末成分の比率を高くしても、セメントの硬化が速くなりすぎることを抑制する効果をもたらす。
【００１８】
減水剤としては、例えば、リグニンスルホン酸塩系，オキシカルボン酸塩系，ナフタレンスルホン酸塩系，メラミンスルホン酸塩系，ポリスチレンスルホン酸塩系，ポリカルボン酸塩系等の減水剤が挙げられる。
【００１９】
より具体的には、例えば、リグニンスルホン酸塩，オキシカルボン酸塩，ナフタレンスルホン酸塩，メラミンスルホン酸塩，ポリスチレンスルホン酸塩，ポリカルボン酸塩等の減水剤が挙げられる。
【００２０】
ポリカルボン酸塩系の減水剤としては、α−β不飽和モノカルボン酸の重合体からなる構造単位、若しくはα−β不飽和ジカルボン酸の重合体からなる構造単位を含む重合体又は共重合体であることが好ましく、これらは水溶性塩であってもよい。
【００２１】
ポリカルボン酸塩系の減水剤としてより具体的には、例えば、炭素数が５〜６の鎖状オレフィンとエチレン性不飽和カルボン酸無水物との共重合体の水溶性塩、ポリアルキレングリコールモノ（メタ）アクリル酸エステルと（メタ）アクリル酸との共重合体の水溶性塩、末端にスルホン基を有する（メタ）アクリル酸アミドとアクリル酸エステルと（メタ）アクリル酸との共重合体の水溶性塩、スルホン基を有する単量体と（メタ）アクリル酸とその他の単量体の共重合体の水溶性塩、スルホン基で置換された芳香族環を有する単量体とマレイン酸との共重合体の水溶性塩、末端にスルホン基を有する単量体とポリアルキレングリコールモノ（メタ）アクリル酸エステルとポリアルキレングリコールモノ（メタ）アクリル酸エーテルと（メタ）アクリル酸との共重合体の水溶性塩、及びポリオキシエチレン鎖を有する単量体と（メタ）アクリル酸との共重合体の水溶性塩等が挙げられる。これらは２種以上用いてもよい。
【００２２】
上記において、ポリオキシエチレン鎖は（−（ＯＣ２Ｈ４）ｎ−Ｈ））と表すことができる。ここでｎはポリオキシエチレン単位構造の繰り返し数であり、５０〜２００の範囲であることが好ましく、ｎが８０〜１９０であることがより好ましく、ｎが１２０〜１８０であることがさらに好ましい。
【００２３】
ポリカルボン酸塩系の減水剤の市販品としては、例えば、Ｍｅｌｆｌｕｘ（登録商標。以下同様。）  ＡＰ  １０１Ｆ、Ｍｅｌｆｌｕｘ  ２６４１Ｆ、Ｍｅｌｆｌｕｘ  ２６５１Ｆ、Ｍｅｌｆｌｕｘ  ５５８１Ｆ、Ｍｅｌｆｌｕｘ  ４９３０Ｆ、Ｍｅｌｆｌｕｘ  ６６８１Ｆ、Ｍｅｌｆｌｕｘ  ＢＦ  １１Ｆ、Ｍｅｌｆｌｕｘ  ＢＦ  １１Ｆ（ＦＭ）（以上、ＳＫＷイーストアジア製）等が挙げられる。
【００２４】
メラミンスルホン酸塩系の減水剤の市販品としては、例えば、ＭＥＬＭＥＮＴ  Ｆ１０Ｍ、ＭＥＬＭＥＮＴ  Ｆ４０００（以上、ＳＫＷイーストアジア製）等が挙げられる。
【００２５】
ナフタレンスルホン酸塩系の減水剤の市販品としては、例えば、ＰＯＷＥＲＣＯＮ−１００（ＳＫＷイーストアジア製）等が挙げられる。
【００２６】
リグニンスルホン酸塩系の減水剤の市販品としては、例えば、ＳＯＤＩＵＭ  ＬＩＧＮＯＳＵＬＦＮＡＴＥ  ＡＲＢＯ  Ｎ１８、ＮＯＲＬＩＧ  ＳＡ（以上、ＳＫＷイーストアジア製）等が挙げられる。
【００２７】
減水剤の配合量は、歯科用グラスアイオノマーセメント液中に０．０１〜１０質量％であることが好ましい。減水剤の配合量が０．０１質量％以上であるとセメントの硬化が速くなりすぎることが抑制されて操作余裕時間が長くなる。減水剤の配合量が１０質量％以下であると臨床使用上の操作性を確保しやすくなる。減水剤の配合量はより好ましくは０．１〜５質量％であり、さらに好ましくは０．５〜３．５質量％である。
【００２８】
本実施形態の歯科用グラスアイオノマーセメント液は、さらにｐＨ緩衝成分を含んでもよい。歯科用グラスアイオノマーセメント液がｐＨ緩衝成分を含むことにより、低いｐＨ（酸性条件）を維持しやすくなり、硬化反応が円滑に進行しやすくなる。
【００２９】
ｐＨ緩衝成分としては、酒石酸、クエン酸、リンゴ酸、エチレンジアミン四酢酸、乳酸、酪酸、バルビツール酸、リン酸、酢酸、及びシュウ酸、並びにこれらの水溶性塩（例えば、ナトリウム塩、カリウム塩等）等が挙げられる。これらは２種以上併用してもよい。
【００３０】
ｐＨ緩衝成分を含有する場合の配合量は、歯科用グラスアイオノマーセメント液中に０．１〜１０質量％であることが好ましい。ｐＨ緩衝成分の配合量が０．１質量％以上であると臨床使用上の操作余裕時間を確保しやすいという利点がある。ｐＨ緩衝成分の配合量が１５質量％以下であるとシャープに硬化するという利点がある。ｐＨ緩衝成分の配合量はより好ましくは１〜１０質量％である。
【００３１】
本実施形態の歯科用グラスアイオノマーセメント液には、さらにシリカ等の充填材、（メタ）アクリレート、増粘剤等を配合することも可能である。これにより性状をペーストにすることが可能であり、操作性を向上させることができる。
【００３２】
なお本願明細書及び特許請求の範囲において、（メタ）アクリレートとは、アクリレート又はメタクリレートの各種モノマー、オリゴマーあるいはプレポリマーを意味し、（メタ）アクリロイルオキシ基を１個以上有する。また、（メタ）アクリロイルオキシ基とは、メタクリロイルオキシ基及び／又はアクリロイルオキシ基を意味する。
＜粉末成分＞
粉末成分は、本実施形態に係る歯科用グラスアイオノマーセメント液と混合して用いられ、歯科用グラスアイオノマーセメントの硬化体を与える。
【００３３】
粉末成分は、アルミノシリケートガラス粉末を含む。
【００３４】
アルミノシリケートガラス粉末は、ガラスを構成する成分としてアルミニウム及びケイ素を含む。このため、歯科用グラスアイオノマーセメント液と粉末成分を混合すると、アルミノシリケートガラス粉末とポリカルボン酸系重合体の酸塩基反応が発生する。この酸塩基反応により、アルミノシリケートガラス粉末から溶出したアルミニウムイオンとポリカルボン酸系重合体の共役塩基がイオン架橋し、硬化する。
【００３５】
アルミノシリケートガラス粉末は、ガラスを構成する成分としてさらにフッ素を含む、フルオロアルミノシリケートガラスであることが好ましい。フッ素を含むことにより歯科用グラスアイオノマーセメントのう蝕防止効果が向上する。
【００３６】
アルミノシリケートガラス粉末は、ガラスを構成する成分としてさらにカルシウム、リン、ストロンチウム、ランタン、ナトリウム、カリウム、窒素、マグネシウムバリウム、リン、ホウ素、ジルコニウム、タンタル等を含んでもよい。
【００３７】
アルミノシリケートガラス粉末の粒径は、平均粒径が０．０２〜２０μｍであることが好ましい。平均粒径が２０μｍを越えると充填用セメントとして使用する際の舌触りが悪くなったり、耐摩耗性が低下したりする傾向がある。一方、平均粒径が０．０２μｍ未満の微粉では練和が極端に困難となり操作性が低下する傾向がある。なお、この平均粒径とは、長径と短径の平均値（長短平均径）である。
【００３８】
アルミノシリケートガラス粉末の屈折率ｎdは、１．４２〜１．４７の範囲にあることが好ましい。屈折率ｎdがこの範囲内であれば、実使用上有用な歯科用グラスアイオノマーセメントのマトリックス成分の屈折率ｎd（約１．４２）との差が小さくなり、得られる歯科用グラスアイオノマーセメント硬化体の透明性が高くなる。
【００３９】
粉末成分は、歯科用グラスアイオノマーセメント液と同様に、さらにポリカルボン酸粉末を含んでもよい。粉末成分もポリカルボン酸粉末を含むことにより、操作性が向上する。
【００４０】
粉末成分中にポリカルボン酸粉末が含有される場合のポリカルボン酸粉末の配合量は０．１〜１０質量％であることが好ましい。
【００４１】
本実施形態の粉末成分に、さらに水や（メタ）アクリレート等を配合させてもよい。これにより性状をペーストにすることが可能であり、操作性を向上させることができる。
【００４２】
本実施形態の歯科用グラスアイオノマーセメント液、及び粉末成分の少なくとも一方が（メタ）アクリレートを含む場合、さらに歯科用グラスアイオノマーセメント液、及び粉末成分の少なくとも一方に重合開始剤や光重合開始剤を配合させてもよい。これにより、光照射等により（メタ）アクリレートを重合させることが可能なレジン強化型グラスアイオノマーセメントとすることができ、さらに物理的強度の高いセメント硬化体を得ることができる。
【００４３】
本実施形態の歯科用グラスアイオノマーセメント液、及び粉末成分の少なくとも一方には、必要に応じて、さらに造影剤、抗菌剤、蛍光剤、香料、顔料等を適宜配合することができる。
【００４４】
＜歯科用グラスアイオノマーセメントの練和物の調製＞
歯科用グラスアイオノマーセメントの練和物を調製する際の、歯科用グラスアイオノマーセメント液に対する粉末成分の質量比（粉液比）は、１〜５であることが好ましい。粉液比が１以上であると、歯科用セメントの硬化体の物理的強度が向上する。粉液比が５以下であると、歯科用セメントの操作性が向上する。より好ましい粉液比は３〜４．５であり、さらに好ましい粉液比は３．２〜４である。
【００４５】
歯科用グラスアイオノマーセメントは、粉末成分と液体成分とを混合練和して練和物とし治療部位に適用した後硬化させて使用する。ここで、練和物が硬化体となるまでに、スパチュラ等で練和物を治療部位まで移動させ、さらに形態を整える必要がある。
【００４６】
本発明においては、練和物の形態を整えることができなくなるまでの練和開始からの時間を「操作余裕時間」と定義する。
【００４７】
臨床使用上適切な操作余裕時間としては、例えば、７５秒以上６００秒（１０分）以下であり、より好ましくは９０秒以上３６０秒（６分）以下である。
【００４８】
以下、実施例及び比較例を挙げて本発明をより具体的に説明するが、本発明はこれらの実施例に限定されるものではない。
【実施例】
【００４９】
＜アルミノシリケートガラス粉末の作製＞
シリカ２７．５ｇ、アルミナ１２．７ｇ、フッ化アルミニウム１６．７ｇ、フッ化ストロンチウム１８．６ｇ、リン酸アルミニウム８．８ｇ、フッ化ナトリウム４．２ｇ、フッ化カリウム５．６ｇ、フッ化ランタン５．９ｇを乳鉢で十分に混合した。得られた混合物を磁性坩堝に入れて電気炉内に静置した。電気炉を昇温し１３００℃で溶解して十分均質化した後、水中に流し出し塊状のアルミノシリケートガラスとした。得られた塊状のガラスをボールミルで２０時間粉砕した後、１２０メッシュの篩を通過させ、アルミノシリケートガラス粉末を得た。
＜粉末成分の調製＞
前記アルミノシリケートガラス粉末１００質量部に対して、１％リン酸アルミニウム水溶液１００質量部を混合しスラリーを作製し１２０℃で乾燥させた。得られた粉末に対して、ポリアクリル酸粉末（平均分子量：３０，０００）を３質量％となるように混合し、粉末成分を得た。
＜歯科用グラスアイオノマーセメント液の調製＞
表１に示した配合にて各成分を混合し、実施例１〜１３、比較例１，２の歯科用グラスアイオノマーセメント液を調製した。なお、配合量の単位は質量％である。【００５０】
なお、表１中の成分の詳細は以下のとおりである。
ポリアクリル酸粉末：  平均分子量２５，０００のポリアクリル酸粉末（富士フイルム和光純薬製）
Ｍｅｌｆｌｕｘ  ５５８１Ｆ：  ＳＫＷイーストアジア製のポリオキシエチレン鎖を有するメタクリル酸とアクリル酸との共重合体の水溶性塩
Ｍｅｌｆｌｕｘ  ４９３０Ｆ：  ＳＫＷイーストアジア製のポリオキシエチレン鎖を有するメタクリル酸とアクリル酸との共重合体の水溶性塩
Ｍｅｌｍｅｎｔ  Ｆ４０００：  ＳＫＷイーストアジア製のポリオキシエチレン鎖を有するメタクリル酸とアクリル酸との共重合体の水溶性塩
＜操作余裕時間＞
２３℃、５０％ＲＨに調整した恒温室内にて、実施例１〜１３、比較例１，２の歯科用グラスアイオノマーセメント液、及び粉末成分を表１に示した粉液比にて、スパチュラを用いて混合し、３０秒間練和した。【００５１】
練和物を一塊に集め、練和開始から７５秒後にスパチュラを付着させて引っ張り上げた際の付着具合を確認した。以後７．５秒毎にスパチュラへの付着具合を確認し、練和物がスパチュラに付着しなくなるか、付着しても練和物の形態を整えることができなくなった練和開始からの時間を操作余裕時間とした。【００５２】
操作余裕時間の判定基準は以下の通りである。【００５３】
優：操作余裕時間が９０秒以上３６０秒（６分）以下である場合
良：操作余裕時間が７５秒以上９０秒未満である場合、又は、３６０秒を超え、６００秒（１０分）以下である場合
不可：操作余裕時間が７５秒未満である場合、又は、６００秒を超える場合
＜三点曲げ強度試験＞
実施例１〜１３、比較例１，２の歯科用グラスアイオノマーセメント液、及び粉末成分を表１に示した粉液比にて混合し練和した。練和物を２ｍｍ×２ｍｍ×２５ｍｍの空洞が作られたステンレス型内に填入し、セロファンを介してガラス板にて圧接し、１時間後に取り出して角柱型の硬化体を得た。得られた硬化体を３７℃の蒸留水に２４時間浸漬した後、＃３２０の耐水研磨紙で研磨して試験体とした。【００５４】
得られた試験体について、万能試験機（商品名：オートグラフ，島津製作所社製）を使用してクロスヘッドスピード１ｍｍ／ｍｉｎ．にて三点曲げ強度試験を行った。【００５５】
三点曲げ強度の判定基準は、以下の通りである。【００５６】
優：三点曲げ強度が４０ＭＰａ以上である場合
良：三点曲げ強度が３５ＭＰａ以上４０ＭＰａ未満である場合
不可：三点曲げ強度が３５ＭＰａ未満である場合
表１に、操作余裕時間及び三点曲げ強度試験の評価結果を示す。【００５７】
【表１】
2020158071.tif 000002
表１より、実施例１〜１３の歯科用グラスアイオノマーセメント液を用いた場合には、操作余裕時間、三点曲げ強度の何れの評価結果も優又は良となった。この結果より、臨床使用上適切な操作余裕時間を確保しながら、物理的強度の高いセメント硬化体が得られることがわかる。【００５８】
一方、比較例の歯科用グラスアイオノマーセメント液を用いた場合について、粉液比が３．４の場合には、三点曲げ強度が低い結果となった（比較例１）。また、粉液比が３．８の場合には、硬化が速すぎて練和すること自体出来ず、操作余裕時間及び三点曲げ強度の測定もできなかった（比較例２）。【００５９】
以上、本発明を実施形態に基づいて説明したが、本発明は上記実施形態に限定されるものではなく、特許請求の範囲に記載の範囲内で様々な変形が可能である。【００６０】
本願は、日本特許庁に２０１９年１月３０日に出願された基礎出願2019-013735号の優先権を主張するものであり、その全内容を参照によりここに援用する。
【国際調査報告】
2020158071.tif 000003
2020158071.tif 000004
2020158071.tif 000005
2020158071.tif 000006